ЭЛАСТИЧНОЕ ЗАЩИТНОЕ ПОКРЫТИЕ

1. Композиция, содержащая:
неорганическую антипиреновую добавку, имеющую, по крайней мере, бимодальное распределение частиц по размерам, включающую:
(a) первый порошок неорганического антипирена, имеющий первый средний диаметр частиц, и
(b) второй порошок неорганического антипирена, имеющий второй средний диаметр частиц;
в которой, указанный второй средний диаметр частиц больше указанного первого среднего диаметра частиц.
2. Композиция по п.1, в которой:
указанный первый средний диаметр частиц составляет от около 0,1 до около 20 мкм, а
указанный второй средний диаметр частиц составляет от около 5 до около 100 мкм;
при этом указанный второй средний диаметр частиц больше указанного первого среднего диаметра частиц.
3. Композиция по п.2, в которой указанный первый порошок имеет средний диаметр частиц от около 1 до около 3 мкм.
4. Композиция по п.2, в которой указанный второй порошок имеет средний диаметр частиц от около 10 до около 70 мкм.
5. Композиция по п.4, в которой указанный второй порошок имеет средний диаметр частиц от около 40 до около 50 мкм.
6 Композиция п.1, в которой указанный неорганический антипирен представляет собой оксид, содержащий гидратную воду.
7. Композиция по п.6, в которой в качестве указанный неорганический антипирен выбирают из тригидрата окиси алюминия, гидратированного бората цинка или гидратированной окиси магния.
8. Композиция п.1, содержащая также водную дисперсию связующего на полимерной основе.
9. Композиция по п.8, в которой указанное связующее на полимерной основе выбирают из термопластичного полимера, термоотверждающегося полимера или латекса.
10. Композиция по п.9, в которой указанный латекс выбирают из группы, состоящей из акриловых латексов, винил-акриловых латексов, стирол-акриловых латексов, стирол-бутадиеновых латексов и их комбинаций.
11. Композиция по п.8, в которой указанный неорганический антипирен содержит, по крайней мере, около 60 мас.% указанной водной дисперсии.
12. Покрытие, содержащее композицию по п.1.
13. Огнезащитное, снижающее образование дыма покрытие, содержащее композицию по п.1.
14. Покрытие по п.12, в котором указанное покрытие имеет индекс распространения пламени 0, определенный в соответствии со стандартом ASTM E84-04.
15. Покрытие по п.12, в котором указанное покрытие имеет коэффициент дымообразования 0, определенный в соответствии со стандартом ASTM E84-04.
16. Огнегасящее покрытие, содержащее композицию по.п.1.
17. Водостойкое покрытие, содержащее композицию по.п.1.
18. Адгезив, содержащий композицию по п.1.
19. Эластичный изоляционный материал, содержащий композицию по п.1.
20. Огнезащитная композиция, содержащая:
(a) от около 5 до около 30 мас.% водной дисперсии связующего на полимерной основе;
(b) от около 30 до около 90 мас.% вододиспергируемого неорганического антипирена, имеющего средний диаметр частиц от около 15 до около 100 мкм, и
(c) от около 0,1 до около 10 мас.% ПАВ,
при условии, что относительное масс-процентное содержание комбинации
(а), (b) и (с) не превышает 100%.
21. Композиция по п.20, в которой указанный антипирен содержит, по меньшей мере, около 60 мас.% указанной композиции.
22. Композиция по п.20, в которой указанный антипирен представляет собой окись, содержащую в своем составе гидратную воду.
23. Композиция по п.22, в которой указанный антипирен выбирают из тригидрата окиси алюминия, гидратированного бората цинка, или гидратированной окиси магния.
24. Композиция по п.20, включающая также водную дисперсию связующего на полимерной основе.
25. Композиция по п.24, в которой указанное связующее на полимерной основе выбирают из термопластичного полимера, термоотверждающегося полимера или латекса.
26. Композиция по п.25, в которой указанный латекс выбирают из группы, состоящей из акриловых латексов, винил-акриловых латексов, стирол-акриловых латексов, стирол-бутадиеновых латексов и их комбинаций.
27. Покрытие, содержащее композицию по п.20.
28. Огнезащитное, снижающее дымообразование покрытие, содержащее композицию по п.20.
29. Покрытие по п.27, в котором указанное покрытие имеет индекс распространения пламени 0, определенный в соответствии со стандартом ASTM E84-04.
30. Покрытие по п.27, в котором указанное покрытие имеет коэффициент дымообразования 0, определенный в соответствии со стандартом ASTM E84-04.
31. Огнегасящее покрытие, содержащее композицию по.п.20.
32. Водостойкое покрытие, содержащее композицию по п.20.
33. Адгезив, содержащий композицию по п.20.
34. Эластичный изоляционный материал, содержащий композицию по п.20.
35. Краска, содержащая композицию по п.20.
36. Композиция огнезащитного покрытия, содержащая:
(1) тригидрат окиси алюминия, при этом указанный тригидрат окиси алюминия имеет, по меньшей мере, бимодальное распределение частиц по размеру,
(а) первый порошок тригидрата окиси алюминия, имеющего первый средний диаметр частиц в интервале от 0,1 до 5 мкм, и
(a) второй порошок тригидрата окиси алюминия, имеющего второй средний диаметр частиц в интервале от 20 до 100 мкм;
в которой весовое соотношение указанного первого порошка к указанному второму порошку составляет от примерно 5:1 до примерно 1:5; и
(b) водную дисперсию связующего на основе латекса;
в которой указанный тригидрат окиси алюминия содержит, по меньшей мере, около 30 мас.% указанной композиции.